(57)【特許請求の範囲】
【請求項１】
金属アルコキシドとキレート形成可能な有機化合物と、
下記一般式（２）で表される４官能シランおよび／またはその加水分解縮合物と、
下記一般式（３）で表される金属アルコキシドおよび／またはその加水分解縮合物とが、水および有機溶媒からなる混合溶媒中に溶解または分散してなり、
下記一般式（３）で表される金属アルコキシドおよび／またはその加水分解縮合物のモル数（Ｍ３）［金属アルコキシド換算］に対する前記金属アルコキシドとキレート形成可能な有機化合物のモル数（Ｍ１）の比（Ｍ１）／（Ｍ３）が、０．２５以上、２．０未満の範囲にあり、
下記一般式（３）で表される金属アルコキシドおよび／またはその加水分解縮合物のモル数（Ｍ３）［金属アルコキシド換算］に対する下記一般式（２）で表される４官能シランおよび／またはその加水分解縮合物のモル数（Ｍ２）［４官能シラン換算］の比（Ｍ２）／（Ｍ３）が０．１〜９．０の範囲にあることを特徴とする透明被膜形成用塗布液。
一般式（２）    ＳｉＲ34
（但し、Ｒ3は炭素数１〜８の非置換もしくは置換アルコキシ基、アリールオキシ基、ビニルオキシ基、水酸基、またはハロゲン原子であり、４個のＲ3は相互に同一であってもよく、異なっていてもよい。）
一般式（３）    Ｍ（ＯＲ4）n
（但し、ＭはＢｅ、Ａｌ、Ｐ、Ｓｃ、Ｔｉ、Ｖ、Ｃｒ、Ｆｅ、Ｎｉ、Ｚｎ、Ｇａ、Ｇｅ、Ａｓ、Ｓｅ、Ｙ、Ｚｒ、Ｎｂ、Ｉｎ、Ｓｎ、Ｓｂ、Ｔｅ、Ｈｆ、Ｔａ、Ｗ、Ｐｂ、Ｂ、Ｂｉ、ＣｅまたはＣｕであり、Ｒ4は炭素数１〜１０の非置換または置換アルキル基であり
、ｎはＭの原子価と同じ整数である。）
【請求項２】
透明被膜形成用塗布液における前記ＳｉのＳｉＯ2換算濃度（Ｃ４）が０．００５〜１２質量％の範囲にあり、前記ＭのＭＯX換算濃度（Ｃ５）が０．０２〜１４．２５質量％の範囲にあり、濃度（Ｃ４）と濃度（Ｃ５）との合計濃度（ＣＴ）が０．１〜１５質量％の範囲にあることを特徴とする請求項１に記載の透明被膜形成用塗布液。
【請求項３】
前記有機溶媒の沸点が１２０℃以上であり、前記有機溶媒の２０℃における粘度が１〜４００ｍＰａ・ｓの範囲にあることを特徴とする請求項１または請求項２に記載の透明被膜形成用塗布液。
【請求項４】
請求項１、請求項２または請求項３の何れかに記載の透明被膜形成用塗布液を基材に塗布し、続いて次の成膜工程１〜成膜工程３を行うことを特徴とする透明被膜付基材の製造方法。
成膜工程１：基材に塗布された透明被膜形成用塗布液を８０〜１５０℃の範囲で加熱乾燥する工程
成膜工程２：成膜工程１に続いて、透明被膜形成用塗布液を加熱乾燥して得られた塗布膜にＵＶ照射する工程
成膜工程３：成膜工程２に続いて、ＵＶ照射された塗布膜を８０〜３００℃の範囲で加熱する工程
【請求項５】
前記成膜工程２におけるＵＶ照射が、少なくとも波長２５４ｎｍ及び波長３６５ｎｍの紫外光の照射であることを特徴とする請求項４に記載の透明被膜付基材の製造方法。
【請求項６】
基材上に、請求項１、請求項２又は請求項３の何れかに記載の透明被膜形成用塗布液を用いて形成され、その平均膜厚（Ｔ）が２０〜２００ｎｍの範囲にある透明被膜を有してなることを特徴とする透明被膜付基材。
【請求項７】
下記本工程、予備工程１及び予備工程２を含むことを特徴とする透明被膜形成用塗布液の製造方法。
本工程：下記予備工程１で調製した予備液１に、下記予備工程２で調製した予備液２を添加し、続いて水を添加し、５〜４０℃で撹拌混合し、透明被膜形成用塗布液を調製する工程
予備工程１：有機溶媒に水、加水分解用触媒及び請求項１に記載の一般式（２）で表わされる４官能シランを添加し、撹拌混合し、予備液１を調製する工程
予備工程２：請求項１に記載の金属アルコキシドとキレート形成可能な有機化合物、請求項１に記載の一般式（３）で表わされる金属アルコキシド（ただし、該金属アルコキシドとキレート形成可能な有機化合物の量は、該金属アルコキシドの金属１モルに対し、０．２５〜２モルの範囲）及び有機溶媒を混合し、予備液２を調製する工程
【請求項８】
本工程において前記予備液１に添加される前記予備液２の量が、前記予備液２に含まれる前記一般式（３）で表される金属アルコキシドのモル数（ｍ３）に対する前記予備液１に含まれる前記一般式（２）で表される４官能シランのモル数（ｍ２）の比（ｍ２）／（ｍ３）が０．１〜５．０の範囲なる量であり、前記予備液２における前記一般式（３）で表される金属アルコキシドのモル数（ｍ３）に対する前記金属アルコキシドとキレート形成可能な有機化合物のモル数（ｍ１）の比（ｍ１）／（ｍ３）が、０．２５以上、２．０未満の範囲にあることを特徴とする請求項７記載の透明被膜形成用塗布液の製造方法。
【請求項９】
前記予備工程１で調製される予備液１が、４官能シランおよび／またはその加水分解縮合物を含み、前記予備工程２で調製される予備液２が、金属アルコキシドとキレート形成可能な有機化合物で安定化された金属アルコキシドおよび／またはその加水分解縮合物を含むことを特徴とする請求項７または請求項８記載の透明被膜形成用塗布液の製造方法。
【請求項１０】
前記本工程で、４官能シランおよび／またはその加水分解縮合物と、金属アルコキシドおよび／またはその加水分解縮合物との共加水分解および縮合反応を行うことを特徴とする請求項９に記載の透明被膜形成用塗布液の製造方法。
【請求項１１】
前記４官能シランの加水分解縮合物の重量平均分子量（ポリスチレン換算）が３００〜３０００の範囲であることを特徴とする請求項９または請求項１０に記載の透明被膜形成用塗布液の製造方法。
【発明の詳細な説明】
【技術分野】
【０００１】
本発明は、金属アルコキシドとキレート形成可能な有機化合物、金属アルコキシドおよび４官能化合物などが、水および有機溶媒からなる混合溶媒中に溶解または分散してなる透明被膜形成用塗布液およびその製造方法、並びに透明被膜付基材に関する。
【０００２】
さらに詳しくは、金属アルコキシドとキレート形成可能な有機化合物、特定の金属アルコキシドなどを含んでいるために、８０〜３００℃という比較的低温で硬化するとともに、密着性、硬度、膜強度、耐久性、屈折率（高屈折率）等に優れた透明被膜を形成することのできる透明被膜形成用塗布液およびその製造方法、並びに、該透明被膜形成用塗布液を基材上に塗布し、硬化してなる透明被膜付基材に関する。
【背景技術】
【０００３】
従来から、ガラス、プラスチック等の基材に新たな機能を付与するために、基材に被膜を形成することが行われている。例えば、ガラス、プラスチックシート、プラスチックレンズ、樹脂フィルム、表示装置前面板等の基材表面の耐擦傷性を向上させるため、基材表面にハードコート膜を形成することが知られている。このようなハードコート膜として有機樹脂膜あるいは無機膜をガラスやプラスチック等の基材表面に形成することが行われている。さらに、有機樹脂膜あるいは無機膜中に樹脂粒子あるいはシリカ粒子等の無機粒子を配合してさらに耐擦傷性を向上させることが行われている。
【０００４】
また、基材に透明被膜を形成してなり、該透明被膜中に導電性粒子を配合した、帯電防止性能、電磁波遮蔽性能等を有する透明被膜付基材も知られている。さらに、透明被膜中に高屈折率粒子を配合した高屈折率透明被膜、透明被膜中に低屈折率粒子を配合した、反射防止性能を有する低屈折率透明被膜、透明被膜中に着色顔料粒子を配合した透明被膜等が知られている。
【０００５】
また、上記耐擦傷性、帯電防止性、反射防止性等に加えて、基材の屈折率あるいは誘電率を調節するために、ゾル−ゲル法を用いて、アルコキシド化合物を含む塗布液、あるいはこれにコロイド粒子を配合した塗布液を基材に塗布して被膜を形成することが行われていた。しかしながら、この方法では、塗膜を硬化するために５００℃程度の比較的高温で加熱処理する必要があり、耐熱性の観点から使用できる基材に制限があった。
【０００６】
この問題を解決する技術として、アセチルアセトナートキレート化合物と、シラン化合物と、シリコン以外の金属アルコキシドとを含む塗布液を用いて形成された塗膜を乾燥あるいは乾燥後に紫外線照射することによって比較的低温で硬化させ、耐久性に優れた透明セラミックス被膜を形成する方法が開発されている。（特許文献１：特開平２−４８４０３号公報）
また、アセチルアセトンで安定化した金属アルコキシドを添加したテトラアルコキシシランを加水分解ならびに脱水縮合させたゾルＡと、１つの官能基をアルキル基化したアルキルトリアルコキシシランを加水分解ならびに脱水縮合させたゾルＢとを混合した混合物と、イソプロピルアルコールを主成分とする溶媒と、これらに混在するジオール類からなるコーティング溶液を用い、微細な凹凸状表層を有するゾルゲル膜を形成する撥水性ガラスの製造方法が考案されている。（特許文献２：特開２００５−２８１１３２号公報）
【先行技術文献】
【特許文献】
【０００７】
【特許文献１】特開平２−４８４０３号公報
【特許文献２】特開２００５−２８１１３２号公報
【発明の概要】
【発明が解決しようとする課題】
【０００８】
しかしながら、特許文献１に開示した塗布液では、塗布膜を比較的低温で硬化できるものの、充分な硬度、強度、耐擦傷性等を有する被膜を得るためには少なくとも３００℃以上、好ましくは４００℃以上の高温で加熱処理（焼成）する必要があった。このため、この技術を用いても、耐熱性の観点から使用できる基材に制限があった。
【０００９】
また、特許文献２に開示した塗布液では、微細な凹凸状表層を形成することを目的としているため、凹凸状表層の形成に適した３官能シラン（例えば、アルキルトリアルコキシシラン）を加水分解および脱水縮合して得られるゾルを必須としている。このようなゾルを含む塗布液は、低温では十分な強度の被膜とはなりにくく、強固な被膜とする為には６００℃程度あるいはそれ以上の温度による焼成が必要であった。このため、この技術は、耐熱性の観点から、使用できる基材に制限があった。
【００１０】
本発明は、例えば８０〜３００℃、特に８０〜２５０℃といった比較的低温で加熱処理をしても、充分な硬度、強度、耐擦傷性等を有する透明被膜を形成することができる透明被膜形成用塗布液、該透明被膜形成用塗布液の製造方法および該透明被膜形成用塗布液を用いて得られる透明被膜付基材を提供することを目的としている。
【課題を解決するための手段】
【００１１】
本発明者は、上記問題点を解消すべく鋭意検討した結果、金属アルコキシドとキレート形成可能な有機化合物と４官能シランと金属アルコキシド（ただし、シリコンアルコキシドを除く）とが水および有機溶媒からなる混合溶媒中に溶解または分散した塗布液を用いると、加熱処理温度が３００℃以下であっても充分な硬度、強度、耐擦傷性を有する被膜を形成できることを見いだして本発明を完成するに至った。
また、本発明は、透明被膜形成用塗布液に高屈折率粒子を配合することなく、高屈折率（屈折率１．３〜２．３）な透明被膜を形成できる透明被膜形成用塗布液を提供するものである。
【００１２】
第１の発明は、特定の透明被膜形成用塗布液であり、その態様は次のとおりである。
金属アルコキシドとキレート形成可能な有機化合物と、下記一般式（２）で表される４官能シランおよび／またはその加水分解縮合物と、下記一般式（３）で表される金属アルコキシドおよび／またはその加水分解縮合物とが、水および有機溶媒からなる混合溶媒中に溶解または分散してなり、  下記一般式（３）で表される金属アルコキシドおよび／またはその加水分解縮合物のモル数（Ｍ３）［金属アルコキシド換算］に対する前記金属アルコキシドとキレート形成可能な有機化合物のモル数（Ｍ１）の比（Ｍ１）／（Ｍ３）が、０．２５以上、２．０未満の範囲にあり、下記一般式（３）で表される金属アルコキシドおよび／またはその加水分解縮合物のモル数（Ｍ３）［金属アルコキシド換算］に対する下記一般式（２）で表される４官能シランおよび／またはその加水分解縮合物のモル数（Ｍ２）［４官能シラン換算］の比（Ｍ２）／（Ｍ３）が０．１〜９．０の範囲にあることを特徴とする透明被膜形成用塗布液。
【００１３】
一般式（２）    ＳｉＲ34
（但し、Ｒ3は炭素数１〜８の非置換もしくは置換アルコキシ基、アリールオキシ基、ビニルオキシ基、水酸基、またはハロゲン原子であり、４個のＲ3は相互に同一であってもよく、異なっていてもよい。）
【００１４】
一般式（３）    Ｍ（ＯＲ４）ｎ
（但し、ＭはＢｅ、Ａｌ、Ｐ、Ｓｃ、Ｔｉ、Ｖ、Ｃｒ、Ｆｅ、Ｎｉ、Ｚｎ、Ｇａ、Ｇｅ、Ａｓ、Ｓｅ、Ｙ、Ｚｒ、Ｎｂ、Ｉｎ、Ｓｎ、Ｓｂ、Ｔｅ、Ｈｆ、Ｔａ、Ｗ、Ｐｂ、Ｂ、Ｂｉ、ＣｅまたはＣｕであり、Ｒ４は炭素数１〜１０の非置換または置換アルキル基であり、ｎはＭの原子価と同じ整数である。）
第２の発明は、特定の透明被膜形成用塗布液であり、その態様は次のとおりである。
【００１５】
前記第１の発明において、
前記透明被膜形成用塗布液における前記ＳｉのＳｉＯ２換算濃度（Ｃ４）が０．００５〜１２質量％の範囲にあり、前記ＭのＭＯＸ換算濃度（Ｃ５）が０．０２〜１４．２５質量％の範囲にあり、
濃度（Ｃ４）と濃度（Ｃ５）との合計濃度（ＣＴ）が０．１〜１５質量％の範囲にあることを特徴とする請求項１に記載の透明被膜形成用塗布液。
【００１６】
第３の発明は、特定の透明被膜形成用塗布液であり、その態様は次のとおりである。
前記第１または２の発明において、
前記有機溶媒の沸点が１２０℃以上であり、前記有機溶媒の２０℃における粘度が１〜４００ｍＰａ・ｓの範囲にあることを特徴とする透明被膜形成用塗布液。
【００１７】
第４の発明は、特定の透明被膜付基材の製造方法であり、その態様は次のとおりである。
前記第１、２または３の何れかの発明における透明被膜形成用塗布液を基材に塗布し、続いて次の成膜工程１〜成膜工程３を行うことを特徴とする透明被膜付基材の製造方法。
【００１８】
成膜工程１：基材に塗布された透明被膜形成用塗布液を８０〜１５０℃の範囲で加熱乾燥する工程
成膜工程２：成膜工程１に続いて、透明被膜形成用塗布液を加熱乾燥して得られた塗布膜にＵＶ照射する工程
成膜工程３：成膜工程２に続いて、ＵＶ照射された塗布膜を８０〜３００℃の範囲で加熱する工程
【００１９】
第５の発明は、特定の透明被膜付基材の製造方法であり、その態様は次のとおりである。
前記第４の発明において、
前記成膜工程２におけるＵＶ照射が、少なくとも波長２５４ｎｍ及び波長３６５ｎｍの紫外光の照射であることを特徴とする透明被膜付基材の製造方法。
【００２０】
第６の発明は、特定の透明被膜付基材であり、その態様は次のとおりである。
基材上に、前記第１、２または３の何れかの発明における透明被膜形成用塗布液を用いて形成され、その平均膜厚（Ｔ）が２０〜２００ｎｍの範囲にある透明被膜を有してなることを特徴とする透明被膜付基材。
【００２１】
第７の発明は、特定の透明被膜形成用塗布液の製造方法であり、その態様は次のとおりである。
下記本工程、予備工程１及び予備工程２を含むことを特徴とする透明被膜形成用塗布液の製造方法。
【００２２】
本工程：下記予備工程１で調製した予備液１に、下記予備工程２で調製した予備液２を添加し、続いて水を添加し、５〜４０℃で撹拌混合し、透明被膜形成用塗布液を調製する工程
予備工程１：有機溶媒に水、加水分解用触媒及び第１の発明における前記一般式（２）で表わされる４官能シランを添加し、撹拌混合し、予備液１を調製する工程
予備工程２：第１の発明における金属アルコキシドとキレート形成可能な有機化合物、第１の発明における一般式（３）で表わされる金属アルコキシド（ただし、該金属アルコキシドとキレート形成可能な有機化合物の量は、該金属アルコキシドの金属１モルに対し、０．２５〜２モルの範囲）及び有機溶媒を混合し、予備液２を調製する工程
【００２３】
第８の発明は、特定の透明被膜形成用塗布液の製造方法であり、その態様は次のとおりである。
前記第７の発明において、
本工程において前記予備液１に添加される前記予備液２の量が、前記予備液２に含まれる前記一般式（３）で表される金属アルコキシドのモル数（ｍ３）に対する前記予備液１に含まれる前記一般式（２）で表される４官能シランのモル数（ｍ２）の比（ｍ２）／（ｍ３）が０．１〜５．０の範囲なる量であり、前記予備液２における前記一般式（３）で表される金属アルコキシドのモル数（ｍ３）に対する前記金属アルコキシドとキレート形成可能な有機化合物のモル数（ｍ１）の比（ｍ１）／（ｍ３）が、０．２５以上、２．０未満の範囲にあることを特徴とする透明被膜形成用塗布液の製造方法。
【００２４】
第９の発明は、特定の透明被膜形成用塗布液の製造方法であり、その態様は次のとおりである。
前記第７または８の発明において、
前記予備工程１で調製される予備液１が、４官能シランおよび／またはその加水分解縮合物を含み、前記予備工程２で調製される予備液２が、金属アルコキシドとキレート形成可能な有機化合物で安定化された金属アルコキシドおよび／またはその加水分解縮合物を含むことを特徴とする透明被膜形成用塗布液の製造方法。
【００２５】
第１０の発明は、特定の透明被膜形成用塗布液の製造方法であり、その態様は次のとおりである。
前記第９の発明において、
前記本工程で、４官能シランおよび／またはその加水分解縮合物と、金属アルコキシドおよび／またはその加水分解縮合物との共加水分解および縮合反応を行うことを特徴とする透明被膜形成用塗布液の製造方法。
【００２６】
第１１の発明は、特定の透明被膜形成用塗布液の製造方法であり、その態様は次のとおりである。
前記第９または１０の発明において、
前記４官能シランの加水分解縮合物の重量平均分子量（ポリスチレン換算）が３００〜３０００の範囲であることを特徴とする透明被膜形成用塗布液の製造方法。
【発明の効果】
【００２７】
本発明の透明被膜形成用塗布液は、ＵＶ処理及び８０〜３００℃という比較的低温での加熱処理により充分な硬度と耐擦傷性等を示し、高屈折率（屈折率１．３〜２．３）を示す透明被膜を形成することができる。
【００２８】
本発明の透明被膜付基材の製造方法は、耐熱性に劣る基材に対しても充分な硬度と耐擦傷性等を示す透明被膜を形成することができる。
【００２９】
本発明の透明被膜付基材は、液晶表示装置の透明電極基板と配向膜との間に用いる絶縁膜、タッチパネルの透明電極上の保護膜等に好適に用いることができる。また、本発明の透明被膜形成用塗布液は、高屈折率粒子を配合することなく、被膜の高屈折率化を達成したものであり、従来の高屈折率粒子を配合した透明被膜形成用塗布液に見られる問題（高活性な微粒子が溶媒を抱き込みながら増粘することに原因するボイドの発生およびそれに起因する膜の緻密性の低下、膜硬度の低下、耐薬品性の低下等や低温での被膜形成に適さないこと等）が生じ難いので、特に薄膜（膜厚２０〜２００ｎｍ）形成に好適に用いることができる。
【発明を実施するための形態】
【００３０】
以下に、まず本発明に係る透明被膜形成用塗布液およびその製造方法について説明する。
＜透明被膜形成用塗布液＞
本発明の透明被膜形成用塗布液は、金属アルコキシドとキレート形成可能な有機化合物と、下記一般式（２）で表される４官能シランおよび／又はその加水分解縮合物と、下記一般式（３）で表される金属アルコキシドおよび／またはその加水分解縮合物とが水および有機溶媒からなる混合溶媒中に溶解または分散してなるものである。各成分について以下に述べる。
【００３１】
一般式（２）    ＳｉＲ34
（但し、Ｒ3は炭素数１〜８の非置換もしくは置換アルコキシ基、アリールオキシ基、ビニルオキシ基、水酸基、またはハロゲン原子であり、４個のＲ3は相互に同一であってもよく、異なっていてもよい。）
【００３２】
一般式（３）    Ｍ（ＯＲ４）ｎ
（但し、ＭはＢｅ、Ａｌ、Ｐ、Ｓｃ、Ｔｉ、Ｖ、Ｃｒ、Ｆｅ、Ｎｉ、Ｚｎ、Ｇａ、Ｇｅ、Ａｓ、Ｓｅ、Ｙ、Ｚｒ、Ｎｂ、Ｉｎ、Ｓｎ、Ｓｂ、Ｔｅ、Ｈｆ、Ｔａ、Ｗ、Ｐｂ、Ｂ、Ｂｉ、ＣｅまたはＣｕであり、Ｒ４は炭素数１〜1０の非置換または置換アルキル基であり、ｎはＭの原子価と同じ整数である。）
【００３３】
金属アルコキシドとキレート形成可能な有機化合物
本発明においては、金属アルコキシドとキレート形成可能な有機化合物が使用される。
金属アルコキシドとキレート形成可能な有機化合物としては、例えば、アセチルアセトン、トリフルオルアセチルアセトン、ヘキサフルオルアセチルアセトン、ベンゾイルアセトン、ベンゾイルトリフルオルアセトン、ジベンゾイルメタン、フロイルアセトン、トリフルオルフロイルアセトン、ベンゾイルフロイルメタン、テノイルアセトン、トリフルオルテノイルアセトン、フロイルテノイルアセトン、オキシン、２−メチルオキシン、４−メチルオキシン、５−メチルオキシン、６−メチルオキシン、７−メチルオキシン、オキシン−５−スルホン酸、７−ヨードオキシン−５−スルホン酸、キノリン−２−カルボン酸、キノリン−８−カルボン酸、８−ヒドロキシシノリン、４−ヒドロキシ−１，５−ナフチリジン、８−ヒドロキシ−１，６−ナフチリジン、８−ヒドロキシ−１，７−ナフチリジン、５−ヒドロキシキノキサリン、８−ヒドロキシキナゾリン、２，２′−ビピリジン、２−（２′−チエニル）ピリジン、１，１０−フェナントロリン、２−メチル−１，１０−フェナントロリン、５−メチル−１，１０−フェナントロリン、２，９−ジメチル−１，１０−フェナントロリン、４，７−ジメチル−１，１０−フェナントロリン、５−クロル−１，１０−フェナントロリン、６−ブロム−１，１０−フェナントロリン、５−ニトロ−１，１０−フェナントロリン、５−フェニル−１，１０−フェナントロリン、４，７−ジフェニル−１，１０−フェナントロリン、ジメチルグリオキシム、ジメチルグリオキシム−ｏ−メチルエステル、ジメチルジチオカルバミン酸、ジエチルジチオカルバミン酸、Ｎ−ニトロソフェニルヒドロキシルアミン、１−ニトロソ−２−ナフトール、２−ニトロソ−１−ナフトール、３−ヒドロキシフラボン、５−ヒドロキシフラボン、１−（２−ピリジルアゾ）−２−ナフトール、４−（２−ピリジルアゾ）レゾルシン、２−（４′−ジメチルアミノフェニルアゾ）ピリジン、エリオクロムブラックＡ、エリオクロムブラックＴ、エリオクロムブルーブラックＢ、エリオクロムブルーブラックＲ、フタレインコンプレクソン、アルカノールアミン、ヒドロキシ酸等を挙げることができる。
【００３４】
金属アルコキシドとキレート形成可能な有機化合物のうち、次の一般式（１）で表されるカルボニル基を２個以上有するカルボニル化合物を好適に使用することができる。
【００３５】
一般式（１）    Ｒ１−Ｃ（＝Ｏ）−ＣＨ２−Ｃ（＝Ｏ）−Ｒ２
（但し、Ｒ１は炭素数１〜１０の有機基である。Ｒ２は炭素数１〜１０の有機基または水酸基である。）
Ｒ１が表す炭素数１〜１０の有機基の例としては、メチル基、エチル基、イソプロピル基、フェニル基、フリル基、チエニル基、トリフルオロメチル基、メトキシ基、エトキシ基等を挙げることができる。Ｒ１としては、メチル基、エチル基、エトキシ基等が好ましい。
【００３６】
Ｒ２が表わす炭素数１〜１０の有機基の例としては、メチル基、エチル基、イソプロピル基、フェニル基、フリル基、チエニル基、トリフルオロメチル基、メトキシ基、エトキシ基等を挙げることができる。
【００３７】
金属アルコキシドとキレート形成可能な有機化合物として、特に好適にはアセチルアセトンが使用される。
前記金属アルコキシドとキレート形成可能な有機化合物は、１種単独で用いてもよく、複数種を組み合わせて用いてもよい。
【００３８】
４官能シラン
前記一般式（２）におけるＲ３が表す炭素数１~８の非置換アルコキシ基としては、メトキシ基、エトキシ基、イソプロポキシ基、ブトキシ基等を挙げることができる。
同じく置換アルコキシ基としては、前記非置換アルコキシ基の水素原子をメチル基、エチル基等に置き換えてなる基を挙げることができる。
【００３９】
アリールオキシ基としては、フェノキシ基、ナフチルオキシ基を挙げることができる。
ハロゲン原子としては、フッ素原子、塩素原子、臭素原子、ヨウ素原子等を挙げることができる。
【００４０】
一般式（２）に存在する４個のＲ３については、任意の個数のＲ３が相互に同一であってもよく、またすべてのＲ３が相互に異なっていてもよい。
Ｒ３としては、メトキシ基、エトキシ基、プロポキシ基、イソプロポキシ基、ブトキシ基等が好ましい。
【００４１】
前記一般式（２）で表される４官能シランとしては、テトラメトキシシラン、テトラエトキシシラン、テトラプロポキシシラン、テトライソプロポキシシラン、テトラブトキシシラン、テトラクロロシラン、トリメトキシシラン等が挙げられる。前記４官能シランとしては、テトラエトキシシランが好ましい。
前記４官能シランは、１種単独で用いてもよく、複数種を組み合わせて用いてもよい。
【００４２】
金属アルコキシド
前記一般式（３）におけるＲ４が表す非置換アルキル基としては、メチル基、エチル基、プロピル基、イソプロピル基、ブチル基等を挙げることができる。置換アルキル基としては、前記非置換アルキル基の水素原子をメチル基、エチル基、プロピル基等に置き換えてなる基を挙げることができる。Ｒ４としては、イソプロピル基等が好ましい。
【００４３】
前記一般式（３）における金属元素Ｍは、Ｂｅ、Ａｌ、Ｐ、Ｓｃ、Ｔｉ、Ｖ、Ｃｒ、Ｆｅ、Ｎｉ、Ｚｎ、Ｇａ、Ｇｅ、Ａｓ、Ｓｅ、Ｙ、Ｚｒ、Ｎｂ、Ｉｎ、Ｓｎ、Ｓｂ、Ｔｅ、Ｈｆ、Ｔａ、Ｗ、Ｐｂ、Ｂ、Ｂｉ、ＣｅまたはＣｕである。これらの中でも  Ｔｉ、Ａｌ、Ｚｒが好ましい。
【００４４】
前記一般式（３）で表される金属アルコキシドとしては、例えば、アルミニウムトリメトキシド、アルミニウムトリエトキシド、アルミニウムトリプロポキシド、アルミニウムトリイソプロポキシド、アルミニウムトリｎ−ブトキシド、アルミニウムトリイソブトキシド、アルミニウムトリｔ−ブトキシド、アルミニウムトリペンチルオキシド、アルミニウムトリヘキシルオキシド、アルミニウムトリオクチルオキシド、アルミニウムトリベンジルオキシド、アルミニウムトリフェノキシド、アルミニウムトリメトキシエトキシド、アルミニウムトリメトキシエトキシエトキシド、アルミニウムトリメトキシプロポキシド、チタニウムテトラメトキシド、チタニウムテトラエトキシド、チタニウムテトラプロポキシド、チタニウムテトライソプロポキシド、チタニウムテトラメトキシエトキシド、チタンテトラブトキシド、ジルコニウムテトラメトキシド、ジルコニウムテトラエトキシド、ジルコニウムテトラプロポキシド、ジルコニウムテトライソプロポキシド、ジルコニウムテトラメトキシエトキシド、ジルコニアブトキシド、ニオビウムペンタエトキシド、
インジウムトリメトキシド、インジウムトリエトキシド、インジウムトリプロポキシド、インジウムトリイソプロポキシド、インジウムトリｎ−ブトキシド、インジウムトリイソブトキシド、インジウムトリｔ−ブトキシド、インジウムトリペンチルオキシド、インジウムトリヘキシルオキシド、インジウムトリオクチルオキシド、インジウムトリベンジルオキシド、インジウムトリフェノキシド、インジウムトリメトキシエトキシド、インジウムトリメトキシエトキシエトキシド、インジウムトリメトキシプロポキシド、アンチモニートリメトキシド、アンチモニートリエトキシド、アンチモニートリプロポキシド、アンチモニートリイソプロポキシド、アンチモニートリｎ−ブトキシド、アンチモニートリイソブトキシド等が挙げられる。これらの中でもチタニウムテトライソプロポキシドが好ましい。
【００４５】
本発明の透明被膜形成用塗布液において、前記金属アルコキシドとキレート形成可能な有機化合物のモル数（Ｍ１）と、前記金属アルコキシドおよび／またはその加水分解縮合物のモル数Ｍ３との比（Ｍ１）／（Ｍ３）は０．２５以上、２．０未満の範囲が好ましく、 ０．５〜１．０の範囲にあることが更に好ましい。前記モル比（Ｍ１）／（Ｍ３）が２．０以上の場合は、前記金属アルコキシドおよび／またはその加水分解縮合物のＯＲ部の大半に、前記金属アルコキシドとキレート形成可能な有機化合物が配位することになり、前記金属アルコキシドおよび／またはその加水分解縮合物の前記４官能シランおよび／またはその加水分解縮合物との反応が抑制される場合がある。そうなると、膜硬化時に−Ｍ−Ｏ−Ｓｉ−の架橋が形成されにくくなり、得られる透明被膜の硬度が不充分となる場合がある。また、前記モル比（Ｍ１）／（Ｍ３）が２．０以上の場合、透明被膜に残存する金属アルコキシドとキレート形成可能な有機化合物の量が増加し、膜の表面抵抗値等といった電気的特性が経時的に変化し、信頼性が低下する場合がある。前記比（Ｍ１）／（Ｍ３）が０．２５未満の場合、前記金属アルコキシドおよび／またはその加水分解縮合物の反応の進行が過大となるため、塗布液中での加水分解縮合物の安定性が悪くなり、また塗布液寿命が短くなり、その結果、得られる透明被膜の膜厚、屈折率、硬度等に関する好ましい特性が安定して得られにくい場合がある。
【００４６】
透明被膜形成用塗布液において、前記ＳｉのＳｉＯ２換算濃度（Ｃ４）が０．００５〜１２質量％の範囲にあり、前記ＭのＭＯＸ換算濃度（Ｃ５）が０．０２〜１４．２５質量％の範囲にあり、濃度（Ｃ４）と濃度（Ｃ５）との合計濃度（ＣＴ）が０．１〜１５質量％の範囲にあることが好ましい。
【００４７】
透明被膜形成用塗布液において、前記ＳｉのＳｉＯ２換算濃度（Ｃ４）がさらには０．０１〜８質量％の範囲にあることが好ましい。前記ＳｉＯ２換算濃度（Ｃ４）が０．００５質量％未満の場合は、加水分解反応が起こりにくく、得られる透明被膜に十分な硬度が得られない場合がある。前記ＳｉＯ２換算濃度（Ｃ４）が１２質量％を超えると、加水分解反応が進み過ぎて安定した塗布液が得られない場合がある。
【００４８】
また、透明被膜形成用塗布液において、前記ＭのＭＯＸ換算濃度（Ｃ５）がさらには０．０４〜９．５質量％の範囲にあることが好ましい。前記ＭＯＸ換算濃度（Ｃ５）が０．０２質量％未満の場合は、加水分解反応が起こりにくく、得られる透明被膜に十分な硬度が得られない場合がある。前記ＭＯＸ換算濃度（Ｃ５）が１４．２５質量％を超えると、加水分解反応が進み過ぎて安定した塗布液が得られない場合がある。
【００４９】
透明被膜形成用塗布液において、前記合計濃度（ＣＴ）がさらには０．２〜１０質量％の範囲にあることが好ましい。合計濃度（ＣＴ）が０．１質量％未満の場合は、塗布液を通常の塗布条件で塗布して得られる透明被膜の膜厚が薄くなるので、透明被膜が所望の効果を発現するための膜厚を得るためには繰り返し塗布をする必要が生じる場合がある。合計濃度（ＣＴ）が１５質量％を超えると、塗布液を通常の塗布条件で塗布して得られる透明被膜の膜厚が厚くなるので、透明被膜にクラックが発生する場合がある。また、塗布液の安定性が不充分で、経時的に粘度が上昇し、得られる透明被膜の膜厚、屈折率、硬度等についての好適な特性が安定的に得られない場合がある。
【００５０】
前記４官能シラン化合物および／またはその加水分解縮合物のモル数（Ｍ２）と前記金属アルコキシドおよび／またはその加水分解縮合物のモル数（Ｍ３）との比（Ｍ２）／（Ｍ３）は０．１〜９．０の範囲であり、さらには０．２〜５．０の範囲にあることが好ましい。前記比（Ｍ２）／（Ｍ３）が０．１未満の場合は、塗布液の安定性が低下し、塗布液寿命が短くなるため、得られる透明被膜の膜厚、屈折率、硬度等に関する好ましい特性が一定して得られない場合がある。前記比（Ｍ２）／（Ｍ３）が９．０を超えると、塗布液から形成された塗布膜を３００℃以下の温度で加熱した場合に、得られる透明被膜の硬度が不十分となり、本発明の効果が得られない場合がある。
【００５１】
本発明の透明被膜形成用塗布液においては、前記一般式（２）で表される４官能シランおよび／またはその加水分解縮合物の一部と、一般式（３）で表される金属アルコキシドおよび／またはその加水分解縮合物の一部とは共加水分解縮合していてもよい。つまり、本発明の透明被膜形成用塗布液は、前記一般式（２）で表される４官能シランおよび／またはその加水分解縮合物の一部と、一般式（３）で表される金属アルコキシドおよび／またはその加水分解縮合物の一部との共加水分解縮合物を含有してもよい。なお、前記濃度（Ｃ４）、濃度（Ｃ５）および合計濃度（ＣＴ）ならびにモル数（Ｍ２）、モル数（Ｍ３）および比（Ｍ２）／（Ｍ３）は、前記共加水分解縮合が起こる前の数値である。
【００５２】
本発明の透明被膜形成用塗布液は、前記金属アルコキシドとキレート形成可能な有機化合物と、前記一般式（２）で表される４官能シランおよび／またはその加水分解縮合物と、前記一般式（３）で表される金属アルコキシドおよび／またはその加水分解縮合物とが、水および有機溶媒からなる混合溶媒中に溶解または分散してなり、前記一般式（３）で表される金属アルコキシドおよび／またはその加水分解縮合物のモル数（Ｍ３）［金属アルコキシド換算］に対する前記金属アルコキシドとキレート形成可能な有機化合物のモル数（Ｍ１）の比（Ｍ１）／（Ｍ３）が、０．２５以上、２．０未満の範囲にあり、前記一般式（３）で表される金属アルコキシドおよび／またはその加水分解縮合物のモル数（Ｍ３）［金属アルコキシド換算］に対する下記一般式（２）で表される４官能シランおよび／またはその加水分解縮合物のモル数（Ｍ２）［４官能シラン換算］の比（Ｍ２）／（Ｍ３）が０．１〜９．０の範囲にある。本発明の透明被膜形成用塗布液においては、前記一般式（２）で表される４官能シランおよび／またはその加水分解縮合物の一部と、一般式（３）で表される金属アルコキシドおよび／またはその加水分解縮合物の一部は共加水分解縮合していてもよい。本発明の透明被膜形成用塗布液は、前記の（Ｍ１）／（Ｍ３）および（Ｍ２）／（Ｍ３）の範囲設定により、塗膜硬度等に優れた性能を発揮する被膜を得ることが可能となったものである。
【００５３】
混合溶媒
混合溶媒としては、水および有機溶媒の混合溶媒が用いられる。有機溶媒としては、メタノール、エタノール、イソプロピルアルコール、ブタノール、ジアセトンアルコール、フルフリルアルコール、エチレングリコール、ヘキシレングリコール等のアルコール類、酢酸メチルエステル、酢酸エチルエステル等のエステル類、ジエチルエーテル、エチレングリコールモノメチルエーテル、エチレングリコールモノエチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノプロピルエーテル等のエーテル類、アセトン、メチルエチルケトン等のケトン類等が挙げられ、これらを単独で、または混合して用いることができる。
【００５４】
前記有機溶媒うち、その沸点は好ましくは１２０℃以上、より好ましくは１５０℃以上である。沸点が１２０℃以上であると、塗布液を基材へ塗布する際に、乾燥速度が速すぎることによって発生する外観不良を防止する事ができる。
【００５５】
前記有機溶媒の２０℃における粘度は好ましくは１ 〜４００ｍＰａ・ｓ、より好ましくは２０〜３５０ｍＰａ・ｓの範囲である。粘度が前記範囲内であると、塗布液を基材へ塗布する際に印刷法やスリットコート法を選択する事ができる。粘度は、コーンプレート型粘度計により測定される。
【００５６】
上記有機溶媒の中で、エチレングリコール、ヘキシレングリコールが好ましい。
なお、該有機溶媒から前記金属アルコキシドとキレート形成可能な有機化合物は除かれる。
【００５７】
前記混合溶媒における水と有機溶媒との混合比率としては、好ましくは水／有機溶媒（質量比）が２０／８０〜０．１／９９．９であり、より好ましくは水／有機溶媒（質量比）が１０／９０〜１／９９  である。
【００５８】
また、混合される有機溶媒のうち少なくとも１種は、沸点が１２０℃以上であり、２０℃における粘度が１ 〜４００ｍＰａ・ｓである有機溶媒の混合溶媒における比率が５０質量％以上であることが好ましく、７０質量％以上であることがより好ましい。  
【００５９】
前記透明被膜形成用塗布液には、後記した透明被膜形成用塗布液の製造工程に由来して、加水分解用触媒が０．２質量％程度残留することがある。この様な加水分解触媒としては、代表的には硝酸などを挙げることができる。本発明の透明被膜形成用塗布液の適用用途に応じて、所望により加水分解触媒を除去することが推奨される。このような操作として、例えば、イオン交換、中和、蒸留などを挙げることができる。
【００６０】
また、本発明の透明被膜形成用塗布液には、その効果を阻害しない範囲で、任意成分を添加させることができる。このような任意成分の例としては、無機酸化物微粒子、有機樹脂微粒子、オルガノポリシロキサン微粒子、顔料、着色料、帯電防止剤、界面活性剤などを挙げることができる。
【００６１】
＜透明被膜形成用塗布液の製造方法＞
本発明の透明被膜形成用塗布液の製造方法は、下記本工程、予備工程１及び予備工程２を含むことを特徴とする。
【００６２】
本工程：下記予備工程１で調製した予備液１に、下記予備工程２で調製した予備液２を添加し、続いて水を添加し、５〜４０℃で撹拌混合し、透明被膜形成用塗布液を調製する工程
予備工程１：有機溶媒に水、加水分解用触媒および前記一般式（２） で表わされる４官能シランを添加し、撹拌混合し、予備液１を調製する工程
予備工程２：前記金属アルコキシドとキレート形成可能な有機化合物、前記一般式（３）で表わされる金属アルコキシド（ただし、該金属アルコキシドとキレート形成可能な有機化合物の量は、該金属アルコキシドの金属１モルに対し、０．２５〜２．０モルの範囲）及び有機溶媒を混合し、予備液２を調製する工程
【００６３】
予備工程１
予備工程１では、有機溶媒中で水および加水分解用触媒の存在下、少なくとも部分的に４官能シランの加水分解縮合を進行させ、４官能シランおよび／又はその加水分解縮合物が有機溶媒に分散してなる予備液１を調製する。
【００６４】
加水分解用触媒としては、従来公知の触媒を使用することができ、その例としては、（ａ）硝酸、酢酸、塩酸、硫酸、硝酸、リン酸、フッ化水素などの無機酸、（ｂ）シュウ酸、マレイン酸などのカルボン酸、（ｃ）メタンスルホン酸などのスルホン酸、（ｄ）酸性或いは弱酸性の無機塩、（ｅ）固体酸、（ｆ）水酸化リチウム、水酸化ナトリウム、水酸化カリウムなどの塩基性物質、（ｇ）酢酸ナトリウム、ギ酸ナトリウムなどの有機酸塩、（ｈ）アンモニア、ブチルアミン、ｎ−ヘキシルアミン、トリエチルアミン、ジアザビシクロウンデセンなどのアミン化合物などを例示することができるが、これらに限定されるものではない。これらの触媒を複数種混合して使用してもよい。加水分解用触媒の量は、前記４官能シラン（ＳｉＯ２換算）に対して０．００１〜１．０モル％の範囲内であることが好ましい。
【００６５】
水の使用量は、前記４官能シラン１モル（ＳｉＯ２換算）に対し、０．５〜４．０モルの範囲が好ましい。このモル比の範囲が、前記４官能シランの加水分解を効果的に進める点で有効である。なお、水の使用量は、より好ましくは１．０〜３．０モルの範囲が推奨される。
【００６６】
有機溶媒としては、メタノール、エタノール、イソプロピルアルコール、ブタノール、ジアセトンアルコール、フルフリルアルコール、エチレングリコール、ヘキシレングリコール等のアルコール類、酢酸メチルエステル、酢酸エチルエステル等のエステル類、ジエチルエーテル、エチレングリコールモノメチルエーテル、エチレングリコールモノエチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノプロピルエーテル等のエーテル類、アセトン、メチルエチルケトン等のケトン類等が挙げられ、これらを単独で、または混合して用いることができる。
【００６７】
なお、該有機溶媒から前記金属アルコキシドとキレート形成可能な有機化合物は除かれる。
前記４官能シランとしては、テトラメトキシシラン、テトラエトキシシラン、テトラプロポキシシラン、テトライソプロポキシシラン、テトラブトキシシランが好適に使用される。なお、４官能シランは、通常は所望の有機溶媒に溶解された状態で使用される。
【００６８】
予備工程１における有機溶媒の使用量については、４官能シランの加水分解縮合が進行できる程度であれば、格別に限定されるものではないが、通常は、予備液１中の４官能シランの濃度（Ｃ２）が０．０１〜８質量％（ＳｉＯ２換算）の範囲となる量が推奨される。
【００６９】
予備工程１では、通常は有機溶媒に水、加水分解用触媒、４官能シランを添加し、５〜４０℃で５〜１２０分の撹拌を行い、予備液１を調製する。予備液１には、４官能シランおよび／またはその加水分解縮合物が含まれる。
【００７０】
予備工程２
予備工程２では、有機溶媒に金属アルコキシドとキレート形成可能な有機化合物と、一般式（３）で表される金属アルコキシドを添加し、撹拌することにより金属アルコキシドおよび／またはその加水分解縮合物を含む予備液２を調製する。
【００７１】
予備工程２における前記金属アルコキシドのモル数（ｍ３）に対する前記金属アルコキシドとキレート形成可能な有機化合物のモル数（ｍ１）の比（ｍ１）／（ｍ３）は、０．２５以上、２．０未満の範囲、すなわち前記金属アルコキシドとキレート形成可能な有機化合物の量は、前記金属アルコキシドの金属１モルに対し、０．２５モル以上、２．０モル未満の範囲にあることが好ましい。予備工程２において、金属アルコキシドとキレート形成可能な有機化合物は金属アルコキシドのアルコキシ基に配位するが、モル比（ｍ１）／（ｍ３）が０．２５以上、２．０未満の範囲にあれば、金属アルコキシドとキレート形成可能な有機化合物に配位されない金属アルコキシドが残存するので、前記金属アルコキシドおよび／またはその加水分解縮合物の反応性を制御する点で好ましい。モル比（ｍ１）／（ｍ３）が２．０以上の場合、金属アルコキシドのアルコキシ基に対する配位が進行しすぎるので、金属アルコキシドの安定化が過大となり、４官能シラン等との共加水分解縮合にも影響し、透明被膜形成用塗布液の低温硬化（８０〜３００℃）にも適さなくなる。
【００７２】
なお、モル比（ｍ１）／（ｍ３）は、更に好適には０．５〜１．０の範囲である。  予備工程２における、予備液２中の前記金属アルコキシドの濃度（Ｃ３）は０．０４〜９．５質量％（ＭＯｘ換算）の範囲が好ましい。
前記予備工程２で調製される予備液２は、金属アルコキシドとキレート形成可能な有機化合物が配位した金属アルコキシドおよび／またはその加水分解縮合物を含む。
【００７３】
本工程
前記予備工程１で調製した予備液１に、前記予備工程２で調製した予備液２を添加し、続いて水を添加し、５〜４０℃で撹拌混合し、透明被膜形成用塗布液を調製する。この工程を「本工程」と称する。本工程で、４官能シランおよび／またはその加水分解縮合物と、金属アルコキシドおよび／またはその加水分解縮合物との共加水分解および縮合反応が行われてもよい。
【００７４】
４官能シランの加水分解縮合物の重量平均分子量（ポリスチレン換算）は３００〜３０００の範囲であることが好ましく、５００〜１５００の範囲であることがより好ましい。前記重量平均分子量が前記範囲内であると、４官能シランの加水分解縮合物と金属アルコキシドおよび／またはその加水分解縮合物との均一な共加水分解および縮合反応が行われ、緻密な共加水分解縮合物を得ることができるので、高屈折率で緻密な本発明の透明被膜付基材を得るうえでも好ましい。
【００７５】
予備液１と予備液２との混合割合については、予備液２に含まれる金属アルコキシドおよび／またはその加水分解縮合物の金属アルコキシド換算モル数（ｍ３）に対する予備液１に含まれる４官能シランおよび／又はその加水分解縮合物の４官能シラン換算モル数（ｍ２）の比（ｍ２）／（ｍ３）が０．１〜０．９の範囲であることが好ましい。モル比（ｍ２）／（ｍ３）がこの範囲にある場合は、４官能シランおよび／またはその加水分解縮合物と、金属アルコキシドおよび／またはその加水分解縮合物との加水分解縮合反応が進行し、得られる透明被膜の均一性が向上する点で好ましい。なお、前記モル比（ｍ２）／（ｍ３）の値は、好適には、０．２〜５．０の範囲である。
【００７６】
水の添加量は、予備液１と予備液２との混合液に対し０．０１〜１．０質量％が好ましく、０．２５〜０．７５質量％がより好ましい。
【００７７】
水を添加した後の撹拌混合温度は５〜４０℃であり、好ましくは５〜２５℃である。
上記水の添加により、４官能シランの加水分解縮合物と金属アルコキシト゛および／またはその加水分解縮合物との共加水分解縮合反応が促進されるので、緻密な透明被膜を得るうえで好ましい。
【００７８】
前記本工程で使用する予備液１に含まれる４官能シランの加水分解縮合物は、その重量平均分子量（ポリスチレン換算）が３００〜３０００の範囲であることが好ましい。重量平均分子量がこの範囲であれば、４官能シランの加水分解縮合物と金属アルコキシドおよび／またはその加水分解縮合物との均一な共加水分解および縮合が行われる点で有利である。重量平均分子量が下限値３００未満の場合は、４官能シランの加水分解縮合物と金属アルコキシドおよび／またはその加水分解縮合物との反応性の差が大きすぎるため、均一な共加水分解および縮合が行なわれにくい点で不利であり、上限値３０００を超える場合は、金属アルコキシドおよび／またはその加水分解縮合物同士が反応しやすくなり、塗布液の安定性が低下し易くなる。重量平均分子量範囲は、より好適には５００〜１５００の範囲である。
【００７９】
＜透明被膜付基材＞
本発明の透明被膜付基材は、基材上に、前記透明被膜形成用塗布液を用いて形成された透明被膜を有してなる。
前記基材としては、例えばガラス、ＩＴＯ膜が処理された基材、ポリカーボネート、アクリル樹脂、ＰＥＴ、ＴＡＣ等のプラスチックシート、プラスチックフィルム等、プラスチックパネル等を挙げることができる。
【００８０】
前記透明被膜の平均膜厚（Ｔ）は２０〜２００ｎｍの範囲にあり、好ましくは４０〜１５０ｎｍである。
透明被膜の平均膜厚（Ｔ）が２０ｎｍ未満の場合は、膜厚が薄すぎて成膜できない部分、すなわち塗布ムラが生じ、成膜した効果が得られない場合がある。透明被膜の平均膜厚（Ｔ）が２００ｎｍを超えると、クラックが発生する場合があり、このため、膜の強度、硬度が不十分となる場合がある。
【００８１】
＜透明被膜付基材の製造方法＞
本発明に係る透明被膜付基材の製造方法は、透明被膜形成用塗布液を基材に塗布し、続いて次の成膜工程１〜成膜工程３を行うことを特徴とする。
【００８２】
成膜工程１：基材に塗布された透明被膜形成用塗布液を８０〜１５０℃の範囲で加熱乾燥する工程
成膜工程２：成膜工程１に続いて、透明被膜形成用塗布液を加熱乾燥して得られた塗布膜にＵＶ照射する工程
成膜工程３：成膜工程２に続いて、ＵＶ照射された塗布膜を８０〜３００℃の範囲で加熱する工程
【００８３】
透明被膜形成用塗布液を基材へ塗布する方法としては、ディップ法、スピナー法、バーコート法、スプレー法、ロールコーター法、フレキソ印刷法、スリットコート法等従来公知の方法を採用することができる。本発明に用いる基材としては、例えば、ガラス、ＩＴＯ膜が処理された基材、ポリカーボネート、アクリル樹脂、ＰＥＴ、ＴＡＣ等のプラスチックシート、プラスチックフィルム等、プラスチックパネル等が挙げられる。
【００８４】
成膜工程１において、基材に塗布された透明被膜形成用塗布液を加熱乾燥する温度は８０〜１５０℃である。前記加熱乾燥温度は、基材を変質することなく所望の強度、硬度、耐擦傷性等が得られれば特に制限はないが、前記範囲であると好ましく、８０〜１５０℃、９０〜１４０℃の範囲にあることがさらに好ましい。また、加熱乾燥は、実用上、１〜１０分かけて行われる。
【００８５】
成膜工程１において、加熱乾燥における乾燥処理と加熱処理とに明確な境は無く、成膜工程３を行った後に所望の硬度、強度等を有する透明被膜が得られれば、同時に乾燥処理と加熱処理とを行ってもよく、乾燥処理をした後に乾燥温度より高温で加熱処理をしてもよい。
【００８６】
乾燥方法、加熱処理方法としては従来公知の方法を採用することができる。また、電磁波照射処理を併用することもできる。
【００８７】
乾燥加熱温度が８０℃未満の場合は、溶媒の残存や、−Ｍ−Ｏ−Ｍ−、または、−Ｍ−Ｏ−Ｓｉ−の架橋不足により、十分な膜強度が得られず、加熱乾燥温度が１５０℃を超えると、前記４官能シランおよび／または加水分解縮合物の有機基が分解し、目的の膜特性が得られなくなることがある。
【００８８】
成膜工程２では、成膜工程１に続いて、透明被膜形成用塗布液を加熱乾燥して得られた塗布膜にＵＶ（紫外線）を照射する。例えば、２ｋｗの高圧水銀灯を用いて３，０００ｍＪ／ｃｍ２ の紫外線を照射する。ＵＶ照射により、塗布膜内で配位していた金属アルコキシドとキレート形成可能な有機化合物の脱離が生じて、塗布膜は成膜工程３で架橋しやすい状態となる。ＵＶ照射は、少なくとも波長２５４ｎｍ及び波長３６５ｎｍの紫外光の照射であることが、金属アルコキシドとキレート形成可能な有機化合物等を効果的に除去する観点から好ましい。
【００８９】
成膜工程２に続いて、成膜工程３において、ＵＶ照射された塗布膜を８０〜３００℃の範囲で加熱する。この加熱により塗布膜において十分に架橋が進み、透明被膜が形成される。加熱温度が８０〜３００℃の範囲にあれば、たとえばＩＴＯ配線の抵抗変化が抑制される点で有利である。なお、加熱時間は、実用上、１〜１０分で行われる。
【実施例】
【００９０】
以下、実施例により本発明をさらに具体的に説明するが、本発明はこれらの実施例により限定されるものではない。
［実施例１］
透明被膜形成用塗布液（１）の調製
（予備工程１）
ヘキシレングリコール（和光純薬（株）製）４４６０．４１ｇ、純水２１２．６６ｇおよび濃度６０質量％の硝酸３．５４ｇを混合し、５分間撹拌した。ついで、撹拌しながら一般式（２）で表わされる４官能シラン化合物としてエチルシリケート（多摩化学（株）製：ＳｉＯ２濃度２８．８質量％）を１２３０．６９ｇ添加し、３０分間撹拌して固形分濃度６．０質量％の予備液１−１を調製した。
【００９１】
（予備工程２）
ヘキシレングリコール（和光純薬（株）製）を２９４６．６２ｇ、金属アルコキシドとキレート形成可能な有機化合物としてアセチルアセトン（和光純薬（株）製）を１４７．６８ｇ、一般式（３）で表わされる金属アルコキシドとしてオルガチックス（マツモトファインケミカル（株）製：ＴＡ−１０、ＴｉＯ２濃度２８質量％）を８４３．９ｇ混合し、５分間撹拌して固形分濃度６．０質量％の予備液２−１を調製した。
【００９２】
（本工程）
撹拌しながら前記予備液１−１に前記予備液２−１を混合し、１０分間撹拌した後、純水４９．２３ｇを加え、５℃で１４４時間撹拌した。撹拌終了後、０．２μｍのフィルターで濾過を行い、凝集物等を除去して全固形分濃度６．０質量％の透明被膜形成用塗布液（１）を調製した。
【００９３】
得られた透明被膜形成用塗布液（１）における各成分の濃度、モル比等を表１に示す。なお、表１中でＭ１、Ｍ２、Ｍ３、Ｃ２、Ｃ３及びＣＴで表される記号の意味は、次の表５のとおりである（他の実施例又は比較例における各透明被膜形成用塗布液についても同様である。）。
【００９４】
【表５】
0006480780.tif 000002
【００９５】
また、透明被膜形成用塗布液における４官能シランのＳｉＯ２換算濃度（質量％）をＣ４で表し、同じく金属アルコキシドのＭＯｘ換算濃度（質量％）をＣ５で表す。
透明被膜付基材（１）の作製
透明被膜形成用塗布液（１）をフレキソ印刷法にて、ＩＴＯ膜付ガラス基板（ＡＧＣファブリテック（株）製、厚み：１．１ｍｍ）上に塗布し、９０℃で５分間乾燥し、ついで、波長３６５ｎｍの紫外線（３０００ｍＪ／ｃｍ２）と波長２５４ｎｍの紫外線（２０００ｍＪ／ｃｍ２）を照射した後、２３０℃で３０分間加熱して透明被膜付基材（１−１）を作製した。
【００９６】
得られた透明被膜付基材（１−１）について、膜厚、鉛筆硬度を以下の方法で測定した。結果を表２に示す。
【００９７】
別途、透明被膜形成用塗布液（１）をフレキソ印刷法にて、シリカ膜付ガラス基板（ＡＧＣファブリテック（株）製、厚み：１．１ｍｍ）上に塗布し、９０℃で５分間乾燥し、ついで、波長３６５ｎｍの紫外線（３０００ｍＪ／ｃｍ２）と波長２５４ｎｍの紫外線（２０００ｍＪ／ｃｍ２）を照射した後、２３０℃で３０分間加熱して透明被膜付基材（１−２）を作製した。
【００９８】
得られた透明被膜付基材 （１−２）について、表面抵抗値、全光線透過率、ヘイズ、耐擦傷性を以下の方法で測定した。結果を表２に示す。
【００９９】
別途、透明被膜形成用塗布液（１）をフレキソ印刷法にて、６インチシリコンウェハ（（株）松崎製作所製、厚み：０．６２５ｍｍ）上に塗布し、９０℃で５分間乾燥し、ついで、波長３６５ｎｍの紫外線（３０００ｍＪ／ｃｍ２）と波長２５４ｎｍの紫外線（２０００ｍＪ／ｃｍ２）を照射した後、２３０℃で３０分間加熱して透明被膜付基材（１−３）を作製した。
【０１００】
得られた透明被膜付基材（１−３）について、屈折率を以下の方法で測定した。結果を表２に示す。
【０１０１】
膜厚 
膜厚は、表面粗さ測定機（東京精密（株）製：サーフコム）にて測定した。
【０１０２】
鉛筆硬度
鉛筆硬度は、ＪＩＳ−Ｋ−５６００に準じて鉛筆硬度試験器により測定した。即ち、透明被膜表面に対して４５度の角度に鉛筆をセットし、所定の加重を負荷して一定速度で引っ張り、傷の有無を観察した。
【０１０３】
表面抵抗値
表面抵抗値は、表面抵抗測定機（（株）三菱化学アナリテック製：ハイレスターＵＸ  ＭＣＰ−ＨＴ８００）にて測定した。
【０１０４】
全光線透過率およびヘイズ
全光線透過率およびヘイズは、ヘーズメーター（スガ試験機（株）製）により測定した。
【０１０５】
耐擦傷性の測定
＃００００スチールウールを透明被膜表面に当て、荷重２ｋｇ／ｃｍ２で１０回摺動し、膜の表面を目視観察し、以下の基準で耐擦傷性を評価した。
【０１０６】
評価基準：
筋条の傷が認められない    ：◎
筋条に傷が僅かに認められる：○
筋条に傷が多数認められる  ：△
面が全体的に削られている  ：×
【０１０７】
屈折率
屈折率は、分光エリプソメーター（ＳＯＰＲＡ（株）製：ＥＳ４Ｇ、＠５５０ｎｍ）にて測定した。
【０１０８】
［実施例２］
透明被膜形成用塗布液（２）の調製
予備工程２において、ヘキシレングリコール（和光純薬（株）製）を２５０３．５８ｇ、アセチルアセトン（和光純薬（株）製）を５９０．７２ｇ用いたこと以外は実施例１と同様にして、全固形分濃度６．０質量％の透明被膜形成用塗布液（２）を調製した。
得られた透明被膜形成用塗布液（２）における各成分の濃度、モル比等を表１に示す。
【０１０９】
透明被膜付基材（２）の作製
透明被膜形成用塗布液（１）に替えて透明被膜形成用塗布液（２）を用いたこと以外は実施例１と同様にして透明被膜付基材（２−１）〜（２−３）を作製した。
【０１１０】
得られた透明被膜付基材（２−１）〜（２−３）について、膜厚、表面抵抗値、鉛筆硬度、屈折率、全光線透過率、ヘイズ、耐擦傷性を実施例１と同様に測定した。結果を表２に示す。
【０１１１】
［実施例３］
透明被膜形成用塗布液（３）の調製
予備工程２において、ヘキシレングリコール（和光純薬（株）製）を３０２０．４６ｇ、アセチルアセトン（和光純薬（株）製）を７３．８４ｇ用いたこと以外は実施例１と同様にして、全固形分濃度６．０質量％の透明被膜形成用塗布液（３）を調製した。
得られた透明被膜形成用塗布液（３）における各成分の濃度、モル比等を表１に示す。
【０１１２】
透明被膜付基材（３）の作製
透明被膜形成用塗布液（１）に替えて透明被膜形成用塗布液（３）を用いたこと以外は実施例１と同様にして透明被膜付基材（３−１）〜（３−３）を作製した。
得られた透明被膜付基材（３−１）〜（３−３）について、膜厚、表面抵抗値、鉛筆硬度、屈折率、全光線透過率、ヘイズ、耐擦傷性を実施例１と同様に測定した。結果を表２に示す。
【０１１３】
［実施例４］
透明被膜形成用塗布液（４）の調製
（予備工程１）
ヘキシレングリコール（和光純薬（株）製）１０３５０ｇ、純水２１２．６６ｇおよび濃度６０質量％の硝酸３．５４ｇを混合し、５分間撹拌した。ついで、撹拌しながら一般式（２）で表わされる４官能シランとしてエチルシリケート（多摩化学（株）製：ＳｉＯ２濃度２８．８質量％）を１２３０．６９ｇ添加し、３０分間撹拌して固形分濃度３．０質量％の予備液１−４を調製した。
【０１１４】
（予備工程２）
ヘキシレングリコール（和光純薬（株）製）を６８７５ｇ、金属アルコキシドとキレート形成可能な有機化合物としてアセチルアセトン（和光純薬（株）製）を１４７．６８ｇ、一般式（３）で表わされる金属アルコキシドとしてオルガチックス（マツモトファインケミカル（株）製：ＴＡ−１０、ＴｉＯ２濃度２８質量％）を８４３．９ｇ混合し、５分間撹拌して、固形分濃度３．０質量％の予備液２−４を調製した。
【０１１５】
（本工程）
撹拌しながら予備液１−４に予備液２−４を混合し、１０分間撹拌した後、純水４９．２３ｇを加え、５℃で１４４時間撹拌した。撹拌終了後、０．２μｍのフィルターで濾過を行い、凝集物等を除去して、全固形分濃度３．０質量％の透明被膜形成用塗布液（４）を調製した。
【０１１６】
得られた透明被膜形成用塗布液（４）における各成分の濃度、モル比等を表１に示す。
透明被膜付基材（４）の作製
透明被膜形成用塗布液（１）に替えて透明被膜形成用塗布液（４）を用いたこと以外は実施例１と同様にして透明被膜付基材（４−１）〜（４−３）を作製した。
得られた透明被膜付基材（４−１）〜（４−３）について、膜厚、表面抵抗値、鉛筆硬度、屈折率、全光線透過率、ヘイズ、耐擦傷性を実施例１と同様に測定した。結果を表２に示す。
【０１１７】
［実施例５］
透明被膜形成用塗布液（５）の調製
（予備工程１）
ヘキシレングリコール（和光純薬（株）製）２４７５ｇ、純水２１２．６６ｇおよび濃度６０質量％の硝酸３．５４ｇを混合し、５分間撹拌した。ついで、撹拌しながら一般式（２）で表わされる４官能シランとしてエチルシリケート（多摩化学（株）製：ＳｉＯ２濃度２８．８質量％）を１２３０．６９ｇ添加し、３０分間撹拌して、固形分濃度９．０質量％の予備液１−５を調製した。
【０１１８】
（予備工程２）
ヘキシレングリコール（和光純薬（株）製）を１６３５ｇ、金属アルコキシドとキレート形成可能な有機化合物としてアセチルアセトン（和光純薬（株）製）を１４７．６８ｇ、一般式（３）で表わされる金属アルコキシドとしてオルガチックス（マツモトファインケミカル（株）製：ＴＡ−１０、ＴｉＯ２濃度２８質量％）を８４３．９ｇ混合し、５分間撹拌して、固形分濃度９．０質量％の予備液２−５を調製した。
【０１１９】
（本工程）
撹拌しながら予備液１−５に予備液２−５を混合し、１０分間撹拌した後、純水４９．２３ｇを加え、５℃で１４４時間撹拌した。撹拌終了後、０．２μｍのフィルターで濾過を行い、凝集物等を除去して、全固形分濃度９．０質量％の透明被膜形成用塗布液（５）を調製した。
得られた透明被膜形成用塗布液（５）における各成分の濃度、モル比等を表１に示す。
【０１２０】
透明被膜付基材（５）の作製
透明被膜形成用塗布液（１）に替えて透明被膜形成用塗布液（５）を用いたこと以外は実施例１と同様にして透明被膜付基材（５−１）〜（５−１）を作製した。
得られた透明被膜付基材（５−１）〜（５−３）について、膜厚、表面抵抗値、鉛筆硬度、屈折率、全光線透過率、ヘイズ、耐擦傷性を実施例１と同様に測定した。結果を表２に示す。
【０１２１】
［実施例６］
透明被膜付基材（６）の作製
実施例１において、１２０℃で３０分間加熱した以外は同様にして透明被膜付基材（６−１）〜（６−３）を作製した。
得られた透明被膜付基材（６−１）〜（６−３）について、膜厚、表面抵抗値、鉛筆硬度、屈折率、全光線透過率、ヘイズ、耐擦傷性を測定し、結果を表２に示す。
【０１２２】
［実施例７］
透明被膜付基材（７）の作製
実施例１において、２８０℃で３０分間加熱した以外は同様にして透明被膜付基材（７−１）〜（７−３）を作製した。
得られた透明被膜付基材（７−１）〜（７−３）について、膜厚、表面抵抗値、鉛筆硬度、屈折率、全光線透過率、ヘイズ、耐擦傷性を測定し、結果を表２に示す。
【０１２３】
［実施例８］
透明被膜形成用塗布液（８）の調製
（予備工程１）
実施例１と同様にして固形分濃度６．０質量％の予備液１−８を調製した。
【０１２４】
（予備工程２）
ヘキシレングリコール（和光純薬（株）製）を２９４６．６２ｇ、金属アルコキシドとキレート形成可能な有機化合物としてアセチルアセトン（和光純薬（株）製）を１４７．６８ｇ、一般式（３）で表わされる金属アルコキシドとしてオルガチックス（マツモトファインケミカル（株）製：ＺＡ−４５、ＺｒＯ２濃度２８．２質量％）を１２９３．３７ｇ混合し、５分間撹拌して、固形分濃度６．０質量％の予備液２−８を調製した。
【０１２５】
（本工程）
撹拌しながら予備液１−８に予備液２−８を混合し、１０分間撹拌した後、純水４９．２３ｇを加え、５℃で１４４時間撹拌した。撹拌終了後、０．２μｍのフィルターで濾過を行い、凝集物等を除去して、全固形分濃度６．０質量％の透明被膜形成用塗布液（８）を調製した。
得られた透明被膜形成用塗布液（８）における各成分の濃度、モル比等を表１に示す。
【０１２６】
透明被膜付基材（８）の作製
透明被膜形成用塗布液（１）に替えて透明被膜形成用塗布液（８）を用いた以外は実施例１と同様にして透明被膜付基材（８−１）~（８−３）を作製した。
得られた透明被膜付基材（８−１）~（８−３）について、膜厚、表面抵抗値、鉛筆硬度、屈折率、全光線透過率、ヘイズ、耐擦傷性を実施例１と同様に測定した。結果を表２に示す。
【０１２７】
［比較例１］
透明被膜形成用塗布液（Ｒ１）の調製 
ヘキシレングリコール（和光純薬（株）製）４４６０．４１ｇ、純水２１２．６６ｇおよび濃度６０質量％の硝酸３．５４ｇを混合し、５分間撹拌した。ついで、撹拌しながら一般式（２）で表わされる４官能シランとしてエチルシリケート（多摩化学（株）製：ＳｉＯ２濃度２８．８質量％）を１２３０．６９ｇ添加し、３０分間撹拌して、固形分濃度６．０質量％の４官能シラン溶液を調製した。
【０１２８】
別途、ＴｉＯ２濃度として９．８質量％のジイソプロポキシ−ビスアセチルアセトナトチタン２４１１．１４ｇ、ｎ−ブタノール１５２７．０３ｇを混合し、５分間撹拌して、固形分濃度６．０質量％の金属アルコキシド溶液を調製した。
【０１２９】
ついで、撹拌しながら４官能シラン溶液に金属アルコキシド溶液を混合し、１０分間撹拌した後、純水４９．２３ｇを加え、５℃で１４４時間撹拌した。撹拌終了後、０．２μｍのフィルターで濾過を行い、凝集物等を除去して、全固形分濃度６．０質量％の透明被膜形成用塗布液（Ｒ１）を調製した。
得られた透明被膜形成用塗布液（Ｒ１）における各成分の濃度、モル比等を表３に示す。
【０１３０】
透明被膜付基材（Ｒ１）の作製
透明被膜形成用塗布液（１）に替えて透明被膜形成用塗布液（Ｒ１）を用い、紫外線照射後の加熱条件を３００℃、３０分間としたこと以外は実施例１と同様にして、透明被膜付基材（Ｒ１−１）〜（Ｒ１−３）を作製した。
得られた透明被膜付基材（Ｒ１−１）〜（Ｒ１−３）について、膜厚、表面抵抗値、鉛筆硬度、屈折率、全光線透過率、ヘイズ、耐擦傷性を実施例１と同様に測定した。結果を表４に示す。
【０１３１】
［比較例２］
透明被膜付基材（Ｒ２）の作製
比較例1において、比較例１と同様にして調製した透明被膜形成用塗布液（Ｒ２）を用い、２００℃で３０分間加熱した以外は同様にして透明被膜付基材（Ｒ２−１）〜（Ｒ２−３）を作製した。
得られた透明被膜付基材（Ｒ２−１）〜（Ｒ２−３） について、膜厚、表面抵抗値、鉛筆硬度、屈折率、全光線透過率、ヘイズ、耐擦傷性を測定し、結果を表４に示す。
【０１３２】
［比較例３］
透明被膜付基材（Ｒ３）の作製
比較例1において、比較例１と同様にして調製した透明被膜形成用塗布液（Ｒ１）を用い、１２０℃で３０分間加熱した以外は同様にして透明被膜付基材（Ｒ３）を作製した。
得られた透明被膜付基材（Ｒ３）について、膜厚、表面抵抗値、鉛筆硬度、屈折率、全光線透過率、ヘイズ、耐擦傷性を測定し、結果を表４に示す。
【０１３３】
［比較例４］
透明被膜形成用塗布液（Ｒ４）の調製
ヘキシレングリコール（和光純薬（株）製）４４６０．４１ｇ、純水２１２．６６ｇおよび濃度６０質量％の硝酸３．５４ｇを混合し、５分間撹拌した。ついで、撹拌しながら一般式（２）で表わされる４官能シランとしてエチルシリケート（多摩化学（株）製：ＳｉＯ２濃度２８．８質量％）を１２３０．６９ｇ添加し、３０分間撹拌して、固形分濃度６．０質量％の４官能シラン溶液を調製した。
【０１３４】
別途、ヘキシレングリコール（和光純薬（株）製）を１９１２．８６ｇ、金属アルコキシドとキレート形成可能な有機化合物としてアセチルアセトン（和光純薬（株）製）を１１８１．４４ｇ、一般式（３）で表わされる金属アルコキシドとしてオルガチックス（マツモトファインケミカル(株)製： ＴＡ−１０、ＴｉＯ２濃度２８質量％）を８４３．９ｇ混合し、５分間撹拌して、固形分濃度６．０質量％の金属アルコキシド溶液を調製した。
【０１３５】
ついで、撹拌しながら４官能シラン溶液に金属アルコキシド溶液を混合し、１０分間撹拌した後、純水４９．２３ｇを加え、５℃で１４４時間撹拌した。撹拌終了後、０．２μｍのフィルターで濾過を行い、凝集物等を除去して、全固形分濃度６．０質量％の透明被膜形成用塗布液（Ｒ４）を調製した。
得られた透明被膜形成用塗布液（Ｒ４）における各成分の濃度、モル比等を表３に示す。
【０１３６】
透明被膜付基材（Ｒ４）の作製
透明被膜形成用塗布液（１）に替えて透明被膜形成用塗布液（Ｒ４）を用いたこと以外は実施例１と同様にして透明被膜付基材（Ｒ４−１）〜（Ｒ４−３）を作製した。
得られた透明被膜付基材（Ｒ４−１）〜（Ｒ４−３）について、膜厚、表面抵抗値、鉛筆硬度、屈折率、全光線透過率、ヘイズ、耐擦傷性を実施例１と同様に測定した。結果を表４に示す。
【０１３７】
［比較例５］
透明被膜形成用塗布液（Ｒ５）の調製
ヘキシレングリコール（和光純薬（株）製）４４６０．４１ｇ、純水２１２．６６ｇおよび濃度６０質量％の硝酸３．５４ｇを混合し、５分間撹拌した。ついで、撹拌しながら一般式（２）で表わされる４官能シランとしてエチルシリケート（多摩化学（株）製：ＳｉＯ２濃度２８．８質量％）を１２３０．６９ｇ添加し、３０分間撹拌して固形分濃度６．０質量％の４官能シラン溶液を調製した。
【０１３８】
別途、ヘキシレングリコール（和光純薬（株）製）を３０２８．４７ｇ、金属アルコキシドとキレート形成可能な有機化合物としてアセチルアセトン（和光純薬（株）製）を６５．８ｇ、一般式（３）で表わされる金属アルコキシドとしてオルガチックス（マツモトファインケミカル（株）製：ＴＡ−１０、ＴｉＯ２濃度２８質量％）を８４３．９ｇ混合し、５分間撹拌して、固形分濃度６．０質量％の金属アルコキシド溶液を調製した。
【０１３９】
ついで、撹拌しながら４官能シラン溶液に金属アルコキシド溶液を混合し、１０分間撹拌した後、純水４９．２３ｇを加え、５℃で１４４時間撹拌したが、撹拌途中でゲル化が認められたので、透明被膜付基材の作製、評価は実施しなかった。
得られた透明被膜形成用塗布液（Ｒ５）（ゲルを含む）における各成分の濃度、モル比等を表３に示す。
【０１４０】
【表１】
0006480780.tif 000003
【０１４１】
【表２】
0006480780.tif 000004
【０１４２】
【表３】
0006480780.tif 000005
【０１４３】
【表４】
0006480780.tif 000006